(57)【特許請求の範囲】
【請求項１】
導電性支持体上に少なくとも下引層及び感光層をこの順に有する感光体であって、
前記下引層が、ウレタン樹脂、金属酸化物粒子及び下記一般式（１）で表される化合物を含有し、
前記感光層が電荷発生物質としてアゾ顔料を用いていることを特徴とする感光体。
【化１】
0006667099.tif 000013
〔上記式中、Ｒ１〜Ｒ８は、各々独立して、水素原子、ニトロ基、シアノ基、ハロゲン原子、水酸基、置換基を有していてもよい飽和あるいは不飽和の脂肪族炭化水素基、置換基を有していてもよいアルコキシ基、ＳＯ３Ｋ基、アミノ基、又は置換基を有していてもよいジアルキルアミノ基を表し、Ｒ３及びＲ４、Ｒ４及びＲ５、Ｒ６及びＲ７、Ｒ７及びＲ８は、それぞれ互いに結合して芳香族環を形成していてもよい。〕
【請求項２】
前記金属酸化物粒子が酸化亜鉛粒子であることを特徴とする請求項１に記載の感光体。
【請求項３】
前記下引層がサリチル酸誘導体を含有することを特徴とする請求項１又は２に記載の感光体。
【請求項４】
前記ウレタン樹脂が硬化性樹脂であることを特徴とする請求項１〜３のいずれか１項に記載の感光体。
【請求項５】
前記下引層の平均膜厚が７μｍ以上３０μｍ以下であることを特徴とする請求項１〜４のいずれか１項に記載の感光体。
【請求項６】
感光体と、前記感光体の表面を帯電させる帯電手段と、帯電された前記感光体の表面を露光して静電潜像を形成する露光手段と、前記静電潜像をトナーを用いて現像して可視像を形成する現像手段と、前記可視像を記録媒体に転写する転写手段とを少なくとも有する画像形成装置であって、
前記感光体が、請求項１〜５のいずれか１項に記載の感光体であることを特徴とする画像形成装置。
【請求項７】
感光体と、前記感光体の表面を帯電させる帯電手段、帯電された前記感光体の表面を露光して静電潜像を形成する露光手段、前記静電潜像をトナーを用いて現像して可視像を形成する現像手段、及び前記可視像を記録媒体に転写する転写手段から選択される少なくともいずれかの手段とを有するプロセスカートリッジであって、
前記感光体が、請求項１〜５のいずれか１項に記載の感光体であることを特徴とするプロセスカートリッジ。
【発明の詳細な説明】
【技術分野】
【０００１】
本発明は、感光体、前記感光体を用いた画像形成装置、及びプロセスカートリッジに関する。
【背景技術】
【０００２】
画像形成装置を用いた画像形成方法において、画像は、感光体に帯電工程、露光工程、現像工程、転写工程などの工程を施すことにより形成される。近年では、可とう性、熱安定性、成膜性などにおける利点から、感光体として有機材料を用いた有機感光体が広く使用されている。
【０００３】
近年の画像形成装置におけるフルカラー化や高速化、高精細化の急速な進行に伴い、感光体に対して更なる耐久化及び高安定化が求められている中で、保護層などの表面層が改良されたことによって感光体の耐摩耗性は飛躍的に向上した。これに対し、感光層や中間層、下引き層といった感光体内部を構成する各層への電気的、化学的耐久性、使用環境の変動に対する電気的特性の安定性が求められるようになっている。
【０００４】
感光体を構成する有機材料は帯電と除電を繰り返すような現在の電子写真プロセスでの静電負荷によって徐々に変質する。これにより感光体の電気特性は劣化し、長期使用における電気的安定性が維持できなくなる。特に帯電性の低下は、出力画像の画質への影響が大きく、画像濃度の低下、地汚れ（以下、地肌汚れ、かぶり、黒ポチと称することもある）、連続出力時の画像の均質性の低下など重大な問題を引き起こすことが知られている。これらに大きく起因すると考えられるのが感光体の下引き層であり、下引き層の改良が今後の感光体の耐久化及び高安定化には必要である。
【０００５】
一般的に有機感光体はアルミニウム等からなる導電性支持体と、該支持体上に形成された下引き層と、更に下引き層上に積層された感光層とで構成される。前記下引き層は、主に結着樹脂と金属酸化物粒子などの導電性粒子を含有した導電層である。この下引き層は支持体表面の隠蔽による「耐リーク機能」と、支持体から感光層への「電荷注入阻止機能」と、感光層で発生した電荷の支持体への「電荷輸送機能」との３つの目的で設けられており、これらの機能を向上させることが求められている。
【０００６】
従来の下引き層としては、酸化チタン粒子を用いた下引き層が提案されている（特許文献１参照）。
また、下引き層の上に中間層を用いることで耐リーク機能を付与する方法が提案されている（特許文献２参照）。
また、下引層を厚膜化し、アクセプター性化合物を付与した金属酸化物微粒子を用いることで耐リーク機能を付与し下引層と上層との界面での電荷移動を補助し、下引層中の電荷トラップを防ぐ方法が提案されている（特許文献３参照）。
また、サリチル酸やチオール基を有する化合物を含有する下引き層が提案されている（特許文献４、特許文献５参照）。
【発明の概要】
【発明が解決しようとする課題】
【０００７】
しかしながら、先行技術文献では、いずれも、下引き層に必要とされる耐リーク機能と電荷注入阻止機能及び電荷輸送機能の全ての機能を満足し得る下引き層を有し、長期間使用した場合であっても安定した電気特性を得ることができ、画像形成時の地汚れを抑制することができる感光体は提供されていないのが現状である。
本発明は、長期間使用した場合であっても安定した電気特性を得ることができ、画像形成時の地汚れを抑制することができる感光体を提供することを目的とする。
【課題を解決するための手段】
【０００８】
本発明は、下記の通りの感光体に係るものである。
導電性支持体上に少なくとも下引層、感光層を順次有する感光体であって、
前記下引層が、ウレタン樹脂、金属酸化物粒子及び下記一般式（１）で表される化合物を含有し、
前記感光層が電荷発生物質としてアゾ顔料を用いている感光体。
【化１】
0006667099.tif 000002
〔上記式中、Ｒ１〜Ｒ８は、各々独立して、水素原子、ニトロ基、シアノ基、ハロゲン原子、水酸基、置換基を有していてもよい飽和あるいは不飽和の脂肪族炭化水素基、置換基を有していてもよいアルコキシ基、ＳＯ３Ｋ基、アミノ基、又は置換基を有していてもよいジアルキルアミノ基を表し、Ｒ３及びＲ４、Ｒ４及びＲ５、Ｒ６及びＲ７、Ｒ７及びＲ８は、それぞれ互いに結合して芳香族環を形成していてもよい。〕
【発明の効果】
【０００９】
本発明によると、長期間使用や使用環境が変動した場合であっても安定した電気特性を得ることができ、画像形成時の地汚れを抑制することが可能な感光体を提供することができる。
【図面の簡単な説明】
【００１０】
【図１】本発明の感光体の層構成の一例を示す概略図である。
【図２】本発明の感光体の層構成の一例を示す概略図である。
【図３】本発明の感光体の層構成の一例を示す概略図である。
【図４】本発明の感光体の層構成の一例を示す概略図である。
【図５】本発明の画像形成装置の一例を示す概略図である。
【図６】本発明のプロセスカートリッジの一例を示す概略図である。
【図７】実施例で電荷発生物質として用いたチタニルフタロシアニンのＸ線回折スペクトルを示す図である。
【発明を実施するための形態】
【００１１】
（感光体）
本発明の感光体は、導電性支持体と、前記導電性支持体上に、下引き層と感光層とをこの順に少なくとも有してなり、更に必要に応じてその他の層を有してなる。
本発明の感光体は、前記下引き層に本発明で規定する材料を有するものであり、前記導電性支持体、前記感光層、及び前記その他の層については、従来と同様のものを適用することができる。
【００１２】
＜下引き層＞
一般的に前記下引き層は、金属酸化物粒子と結着樹脂とからなり、更に、必要に応じてその他の成分を含有してなる。
既に述べたように、前記感光体の下引き層としては、導電性支持体を均質な膜で完全に隠蔽していること（耐リーク機能）と、導電性支持体から感光層への不要な電荷（感光体の帯電極性と逆極性の電荷）の注入を抑制する機能（電荷注入阻止機能）と、感光層で形成された電荷のうち感光体の帯電極性と同極性の電荷を輸送する機能（電荷輸送機能）とを兼ね備え、長期にわたって安定な感光体を得るためにはこれらの特性が繰り返しの静電負荷によっても変化しないことが重要となる。
本発明者らが鋭意検討を重ねた結果、これらの特性は、導電性支持体上に少なくとも下引  層、感光層を順次有する感光体であって、前記下引層がウレタン樹脂と金属酸化物粒子とを含有し、さらに下記一般式（１）で表される化合物を含有することで満足できることを知見した。
【００１３】
【化１】
0006667099.tif 000003
〔上記式中、Ｒ１〜Ｒ８は、各々独立して、水素原子、ニトロ基、シアノ基、ハロゲン原子、水酸基、置換基を有していてもよい飽和あるいは不飽和の脂肪族炭化水素基、置換基を有していてもよい芳香族炭化水素基、置換基を有していてもよいアルコキシ基、置換基を有していてもよいアリールオキシ基、置換基を有していてもよいスルホ基、アミノ基、置換基を有していてもよいジアルキルアミノ基又は置換基を有していてもよいジアリールアミノ基を表し、Ｒ３及びＲ４、Ｒ４及びＲ５、Ｒ６及びＲ７、Ｒ７及びＲ８は、それぞれ互いに結合して芳香族環を形成していてもよい。〕
【００１４】
本発明によって、下引き層に必要な機能が全て満足される理由は明らかではないが、以下のことが考えられる。
下引き層はウレタン樹脂中に金属酸化物粒子および一般式（１）で表される化合物が均一分散された分散膜とすることにより、優れた電荷注入阻止機能及び電荷輸送機能を得ることができ、長期使用時に対しても安定した電気特性を保持することができると考えられる。
【００１５】
ウレタン樹脂中に金属酸化物粒子を分散させた分散膜は内部応力を有している。内部応力は分散膜の微小な不均一部位に集中するため、金属酸化物粒子が密に存在する不均一部位では微小なクラックが発生する。この微小なクラックは局所的なリーク点となり、地汚れなどの異常画像の原因となる。さらに、金属酸化物粒子が疎に存在する不均一部位では粒子間距離が長くなるため電荷トラップとなり、残留電位が上昇するなどの原因となる。
そこで、本発明の好ましい実施形態では、前記一般式（１）で表される化合物を含有させる。前記一般式（１）で表される化合物はウレタン樹脂と相互作用することで内部応力を緩和することができると考えられる。特に、金属酸化物粒子の微小な不均一部位に集中する内部応力を緩和することで、分散膜の微小なクラックの発生や粒子間距離が長くなることを防ぐことができると考えられる。
【００１６】
＜＜金属酸化物粒子＞＞
前記金属酸化物粒子としては例えば、酸化チタン、酸化亜鉛、酸化スズ、酸化ジルコニウム、などがあるが、特に制限はなく、本発明の目的を達成することができるものを選択することができる。また異なる特性の２種以上を併用してもよい。本発明に用いられる金属酸化物粒子としては優れた電気特性を有することから酸化亜鉛粒子が特に好ましい。        
【００１７】
しかしながら、金属酸化物粒子は分散時にかかる力によって微細な摩耗やひび割れなどによって劣化が生じやすい。その結果、金属酸化物粒子の電気特性は悪化し、下引き層が高抵抗化するため優れた電気特性を維持できなくなると考えられる。
そこで、本発明の好ましい実施形態では、下引き層にサリチル酸誘導体を含有させる。
サリチル酸誘導体は金属酸化物粒子表面に配位することで金属酸化物粒子の分散時の劣化を防ぐとともに、非常に均一な分散状態を形成することができると考えられる。
さらに、金属酸化物粒子表面に配位したサリチル酸誘導体が一般式（１）で表される化合物やウレタン樹脂と相互作用することで金属酸化物粒子間の凝集力を小さくすることができると考えられる。
その結果、下引き層は金属酸化物粒子が均一に分散され、下引き層において優れた電気特性と耐リーク機能を維持することができると考えられる。
【００１８】
＜＜酸化亜鉛粒子＞＞
前記酸化亜鉛粒子としては、特に制限はなく、本発明の目的を達成することができるものを選択することができる。また異なる特性を有する酸化亜鉛粒子を２種以上併用してもよい。
【００１９】
＜＜酸化亜鉛粒子作製方法＞＞
本発明に用いられる酸化亜鉛粒子の作製方法については公知の方法が用いられるが中でも湿式法と称される方法が好ましい。湿式法には大きく分けて二つの方法がある。
一つは、硫酸亜鉛または塩化亜鉛等の亜鉛化合物（典型的には亜鉛塩）の水溶液をソーダ灰溶液で中和し、生成する炭酸亜鉛を水洗乾燥後、か焼して製造する方法である。
もう一つは、水酸化亜鉛粒子を生成させ、水洗乾燥後、か焼して製造する方法である。これら湿式法で作製された酸化亜鉛粒子の場合、原材料の選定、製造条件により意図的に特定元素の量を変えて含有させることが可能となり本件発明に用いる酸化亜鉛粒子を容易に得ることができる。
【００２０】
以下に湿式法の詳細を述べる。
湿式法は具体的には、亜鉛含有水溶液とアルカリ性水溶液とから沈殿物を生成させ、これを熟成かつ洗浄し、当該沈殿物をアルコールで湿潤させて乾燥を開始し酸化亜鉛粒子前駆体を得た後、当該酸化亜鉛粒子前駆体を焼成して酸化亜鉛粒子とするものである。ここで、亜鉛含有水溶液を調製するための亜鉛化合物は特に限定されるものでなく、例えば硝酸亜鉛、塩化亜鉛、酢酸亜鉛、硫酸亜鉛等が挙げられるが、本件発明で用いられる酸化亜鉛において硫酸由来の硫黄が含有されるようにするために亜鉛化合物として硫酸亜鉛を用いることが好ましい。
【００２１】
一方、アルカリ性水溶液としては、例えば、水酸化ナトリウム、水酸化カルシウム、炭酸水素アンモニウム、アンモニア等の水溶液が挙げられるが、本発明に用いられる酸化亜鉛を得る方法としては水酸化ナトリウム、炭酸水素アンモニウム及び水酸化カルシウム混合系が特に好ましい。
【００２２】
当該アルカリ性水溶液中におけるアルカリの濃度は、亜鉛化合物が水酸化物となるのに必要な化学当量の１．０以上１．５倍以下の過剰量とするのが好ましい。
アルカリの濃度を化学当量の１．０以上とするのは、投入した亜鉛化合物を反応させることができるためであり、また、１．５倍以下の過剰量とするのは、残留アルカリの除去の洗浄時間が短時間で済むためである。
【００２３】
次に、沈殿物の生成、熟成について説明する。
沈殿物の生成は、連続的に攪拌されているアルカリ性水溶液へ、亜鉛化合物の水溶液を滴下することで行なう。アルカリ性水溶液へ、亜鉛化合物の水溶液を滴下することにより、瞬時に過飽和度に到達して沈殿が生成することから、均一な粒径の炭酸亜鉛および水酸化炭酸亜鉛の微粒子の沈殿物が得られる。
【００２４】
亜鉛化合物の水溶液へ、アルカリ性溶液を滴下しても、また、亜鉛化合物の溶液とアルカリ性溶液とを並行滴下しても、上述のような粒子サイズが揃った炭酸亜鉛および水酸化炭酸亜鉛の微粒子の沈殿物を得ることは困難である。沈殿物の生成時におけるアルカリ性水溶液の温度は特に限定されないが、５０℃以下、好ましくは室温である。アルカリ性水溶液の温度の下限は定められないが、低過ぎると新たに加温装置等が必要になってくることからそのような装置を要しない温度とすることが好ましい。
【００２５】
アルカリ性水溶液への亜鉛化合物水溶液の滴下時間は、生産性の観点から３０分間未満、好ましくは２０分間以下、更に好ましくは１０分間以下とする。滴下完了後、系内の均一化を図るために、継続的に攪拌して熟成を行なう。熟成の温度は沈殿生成時の温度と同温とする。また、継続的に撹拌する時間は特に限定されないが、生産性の観点から３０分間以下、好ましくは１５分間以下である。
【００２６】
上記熟成後に得られた沈澱物は、デカンテーションによって洗浄するが、洗浄液の導電率を調整することで微粒子中に残留する硫酸イオンの量を調整することが可能となり、最終的に得られる酸化亜鉛中のナトリウム、カルシウム、硫黄の含有量を制御できる。
【００２７】
次に、洗浄した沈殿物をアルコール溶液で湿潤処理して湿潤処理物とし、その後、当該湿潤処理物を乾燥することによって酸化亜鉛粒子前駆体を得る。当該湿潤処理を行なうことで、乾燥後の酸化亜鉛粒子前駆体の凝集を回避できる。当該アルコール溶液のアルコール濃度は、５０質量％以上であることが好ましい。アルコール濃度が５０質量％以上であれば、酸化亜鉛粒子が強凝集体となることを回避でき、優れた分散性を発揮するからである。
【００２８】
湿潤処理で用いられるアルコール溶液について説明する。
当該アルコール溶液に用いられるアルコールは特に限定されないが、水に溶解し、沸点１００℃以下のアルコールが好ましい。例えば、メタノール、エタノール、プロパノール、ｔｅｒｔ−ブチルアルコールが挙げられる。
【００２９】
湿潤処理について説明する。
当該湿潤処理は、濾過洗浄された沈殿物をアルコール溶液中へ投入して攪拌すればよく、このときの時間や攪拌速度は処理量に応じて適宜選択すればよい。当該沈殿物をアルコール溶液中に投入する際のアルコール溶液量は、当該沈殿物が容易に攪拌できて流動性を確保できる液量があれば良い。攪拌時間や攪拌速度は、上述した濾過洗浄時に一部凝集した部分を含む沈殿物が、アルコール溶液中において、当該凝集部分が解消するまで均一に混合されることを条件に適宜選択される。
【００３０】
また、湿潤処理の際、温度は通常室温下で行なえば良いが、必要に応じて、アルコールが蒸発して失われない程度に加温しながら行なうことも可能である。好ましくは、アルコールの沸点以下の温度で加熱することで、湿潤処理中におけるアルコールの消失を回避でき、湿潤処理の効果がなくなることを回避できる。湿潤処理中にアルコールの存在が保たれることで、湿潤処理の効果が得られ、乾燥後には沈殿物が強凝集体とならないので好ましい。
【００３１】
当該湿潤処理物の乾燥方法について説明する。
乾燥温度や時間の乾燥条件は、特に限定されるものではなく、湿潤処理物がアルコールに湿潤した状態で加熱乾燥を開始すればよい。当該湿潤処理後であれば、加熱乾燥を行なっても、沈殿物が強凝集体となることはないので、湿潤処理物の処理量や処理装置等により乾燥条件を適宜選択すれば良い。
【００３２】
当該乾燥処理により、湿潤処理を受けた酸化亜鉛粒子前駆体を得ることができるが、当該前駆体は焼成されることによって酸化亜鉛粒子となる。乾燥処理された酸化亜鉛前駆体の焼成は、大気中、窒素、アルゴン、ヘリウム等の不活性ガス中、上記不活性ガスと水素等の還元性ガスとの混合ガス中、のいずれかの雰囲気下で行なう。このときの処理温度は、所望とする紫外線吸収（遮蔽）特性の観点から下限は４００℃前後が好ましい。このときの処理時間は、酸化亜鉛前駆体の処理量や焼成温度に応じて適宜選択する。
【００３３】
＜金属酸化物粒子の平均粒子径＞
前記金属酸化物粒子の粒子径（体積平均粒子径）としては、目的に応じて適宜選択することができるが、平均粒径が２０ｎｍ以上２００ｎｍ以下であることが好ましく、５０ｎｍ以上１５０ｎｍ以下がより好ましい。前記平均粒子径が、２０ｎｍ以上であることにより、良好な分散状態の下引き層を製膜することができ、２００ｎｍ以下であることにより、下引き層の優れた電気特性を維持することができる。
前記金属酸化物粒子の平均一次粒径は、下引き層中に観察される粒子を透過型電子顕微鏡（ＴＥＭ）にて任意に１００個観察し、その投影面積を求め、得られた面積の円相当径を計算して体積平均粒子径を求め、その平均値を平均粒子径として求めることができる。
【００３４】
＜＜サリチル酸誘導体＞＞
サリチル酸誘導体としては例えばサリチル酸、アセチルサリチル酸、５−アセチルサリチル酸、３−アミノサリチル酸、５−アセチルサリチルアミド、５−アミノサリチル酸、４−アジドサリチル酸、サリチル酸ベンジル、サリチル酸４−ｔｅｒｔ−ブチルフェニル、サリチル酸ブチル、サリチル酸２−カルボキシフェニル、３，５−ジニトロサリチル酸、ジチオサリチル酸、アセチルサリチル酸エチル、サリチル酸２−エチルヘキシル、６−メチルサリチル酸エチル、サリチル酸エチル、５−ホルミルサリチル酸、４−（２−ヒドロキシエトキシ）サリチル酸、サリチル酸２−ヒドロキシエチル、サリチル酸イソアミル、サリチル酸イソブチル、サリチル酸イソプロピル、３−メトキシサリチル酸、４−メトキシサリチル酸、６−メトキシサリチル酸、アセチルサリチル酸メチル、５−アセチルサリチル酸メチル、５−アリル−３−メトキシサリチル酸メチル、５−ホルミルサリチル酸メチル、４−（２−ヒドロキシエトキシ）サリチル酸メチル、３−メトキシサリチル酸メチル、４−メトキシサリチル酸メチル、５−メトキシサリチル酸メチル、４−メチルサリチル酸メチル、５−メチルサリチル酸メチル、サリチル酸メチル、３−メチルサリチル酸、４−メチルサリチル酸、５−メチルサリチル酸、チオサリチル酸メチル、サリチル酸４−ニトロフェニル、５−ニトロサリチル酸、４−ニトロサリチル酸、３−ニトロサリチル酸、サリチル酸４−オクチルフェニル、サリチル酸フェニル、３−アセトキシ−２−ナフトアニリド、６−アセトキシ−２−ナフトエ酸、３−アミノ−２−ナフトエ酸、６−アミノ−２−ナフトエ酸、１，４−ジヒドロキシ−２−ナフトエ酸、３，５−ジヒドロキシ−２−ナフトエ酸、３，７−ジヒドロキシ−２−ナフトエ酸、２−エトキシ−１−ナフトエ酸、２−ヒドロキシ−１−（２−ヒドロキシ−４−スルホ−１−ナフチルアゾ）−３−ナフトエ酸、３−ヒドロキシ−７−メトキシ−２−ナフトエ酸、１−ヒドロキシ−２−ナフトエ酸、２−ヒドロキシ−１−ナフトエ酸、３−ヒドロキシ−２−ナフトエ酸、６−ヒドロキシ−１−ナフトエ酸、６−ヒドロキシ−２−ナフトエ酸、３−ヒドロキシ−２−ナフトエ酸ヒドラジド、２−メトキシ−１−ナフトエ酸、３−メトキシ−２−ナフトエ酸、６−メトキシ−２−ナフトエ酸、６−アミノ−２−ナフトエ酸メチル、３−ヒドロキシ−２−ナフトエ酸メチル、６−ヒドロキシ−２−ナフトエ酸メチル、３−メトキシ−２−ナフトエ酸メチル、１，４−ジヒドロキシ−２−ナフトエ酸フェニル、１−ヒドロキシ−２−ナフトエ酸フェニルなどが挙げられる。これらは単独で使用してもよく、また２種以上を混合して使用してもよい。
【００３５】
＜サリチル酸誘導体の含有量＞
サリチル酸誘導体の含有量としては処理前の金属酸化物粒子に対して０．３質量％〜６質量％以下であることが好ましく、１．５質量％以上４．０質量％がより好ましく、１質量％〜３質量％であることが更に好ましい。サリチル酸誘導体の含有量が処理前の金属酸化物粒子に対して０．３質量％以上であることによりサリチル酸誘導体の与える機能を十分に発揮することができ、良好な特性を得ることができる。また、サリチル酸誘導体の含有量が処理前の金属酸化物粒子に対して６質量％以下であることにより金属酸化物粒子の分散の阻害を引き起こすことがなく、十分な特性を得ることができる。これらは１種単独で使用してもよく、２種以上を併用してもよい。
【００３６】
＜＜ウレタン樹脂＞＞
前記ウレタン樹脂としては、特に制限はなく、市販のウレタン樹脂を使うことができ、例えば、熱可塑性樹脂及び熱硬化性樹脂、紫外線硬化性樹脂などの硬化性樹脂などが挙げられる。これらは、１種単独で使用してもよく、２種以上を併用してもよい。これらの中でも、前記ウレタン樹脂としては、後述する感光層を下引き層上に塗布することを考慮して、一般の有機溶剤に対して耐溶剤性の高いウレタン樹脂が好ましい。前記耐溶剤性の高いウレタン樹脂としては、三次元網目構造を形成する硬化性樹脂が挙げられる。
【００３７】
＜＜その他の成分＞＞
前記下引き層には、電気特性向上、環境安定性向上、画質向上のためにその他の成分を含有させてもよい。
前記その他の成分としては、特に制限はなく、目的に応じて適宜選択することができ、例えば、電子輸送性物質；多環縮合系、アゾ系等の電子輸送性顔料；シランカップリング剤；ジルコニウムキレート化合物；チタニウムキレート化合物；アルミニウムキレート化合物；フルオレノン化合物；チタニウムアルコキシド化合物；有機チタニウム化合物、並びに後述の酸化防止剤、可塑剤、滑剤、紫外線吸収剤、及びレベリング剤などが挙げられる。これらは、１種単独で使用してもよく、２種以上を併用してもよい。
【００３８】
前記酸化亜鉛粒子の下引き層塗工液中における分散方法としては、特に制限はなく、目的に応じて適宜選択することができ、例えば、ボールミル、サンドミル、振動ミル、３本ロールミル、アトライター、圧力式ホモジナイザー、超音波分散等を用いる分散方法などが挙げられる。
【００３９】
前記塗工法としては、特に制限はなく、塗工液の粘性、所望とする下引き層の膜厚などによって適宜選択することができ、例えば、浸漬塗工法、スプレーコート法、ビードコート法、リングコート法などが挙げられる。
前記下引き層用塗工液を用いて塗工した後に、必要に応じてオーブン等で加熱乾燥させてもよい。下引き層の乾燥温度としては、特に制限はなく、下引き層用塗工液に含有される溶剤の種類等に応じて適宜選択することができるが、８０℃以上２００℃以下が好ましく、１００℃以上１５０℃以下がより好ましい。
【００４０】
＜＜下引き層の平均膜厚＞＞
前記下引き層の平均膜厚としては、特に制限はなく、製造したい感光体の電気特性や寿命によって適宜選択することができるが、７μｍ以上３０μｍ以下であることが好ましく、さらに１０μｍ以上２５μｍ以下であることがより好ましい。
前記平均膜厚が７μｍ以上であることにより、感光体表面の帯電極性と逆極性の電荷が導電性支持体から感光層中に流れ込むことによって、帯電性不良に起因する地汚れ状の画像欠陥が生じるというようなことがない。一方、前記平均膜厚が３０μｍ以下であることにより、残留電位の上昇などの光減衰機能が低下したり、繰り返し安定性が低下したりするなどの欠陥が生じるようなことがない。下引き層の平均膜厚の測定方法としては例えば渦電流式膜厚計、触針式膜厚計、走査型電子線顕微鏡、透過型電子線顕微鏡などを使用することができる。下引き層の平均膜厚の算出方法としては任意の５点の厚みを平均することで算出する。
【００４１】
＜感光層＞
前記感光層としては、積層型感光層であってもよく、単層型感光層であってもよい。
＜＜単層型感光層＞＞
前記単層型感光層は、電荷発生機能と電荷輸送機能とを同時に有する層である。
前記単層型感光層は、電荷発生物質、電荷輸送物質、及び結着樹脂を含有してなり、更に必要に応じてその他の成分を含有してなる。
【００４２】
−電荷発生物質−
前記電荷発生物質としては、特に制限はなく、目的に応じて適宜選択することができ、例えば、後述する積層型感光層で用いられるものと同様の物質などが挙げられる。前記電荷発生物質の含有量としては、特に制限はなく、目的に応じて適宜選択することができるが、前記結着樹脂１００質量部に対し、５質量部〜４０質量部が好ましい。
【００４３】
−電荷輸送物質−
前記電荷輸送物質としては、特に制限はなく、目的に応じて適宜選択することができ、例えば、後述する積層型感光層で用いられるものと同様の物質などが挙げられる。前記電荷輸送物質の含有量としては、特に制限はなく、目的に応じて適宜選択することができるが、前記結着樹脂１００質量部に対して、１９０質量部以下が好ましく、５０質量部〜１５０質量部がより好ましい。
【００４４】
−結着樹脂−
前記結着樹脂としては、特に制限はなく、目的に応じて適宜選択することができ、例えば、後述する積層型感光層で用いられるものと同様の結着樹脂などが挙げられる。
−その他の成分−
前記その他の成分としては、特に制限はなく、目的に応じて適宜選択することができ、例えば、後述する積層型感光層で用いられるものと同様の低分子電荷輸送物質、同様の溶媒、並びに後述の酸化防止剤、可塑剤、滑剤、紫外線吸収剤、レベリング剤などが挙げられる。
【００４５】
−単層型感光層の形成方法−
前記単層型感光層の形成方法としては、特に制限はなく、目的に応じて適宜選択することができ、例えば、電荷発生物質、電荷輸送物質、結着樹脂、その他の成分等を分散機を用いて適当な溶媒（例えば、テトラヒドロフラン、ジオキサン、ジクロロエタン、シクロヘキサン等）に溶解乃至分散して得られた塗工液を、塗布乃至乾燥することにより形成する方法などが挙げられる。
【００４６】
前記塗工液を塗工する方法としては、特に制限はなく、目的に応じて適宜選択することができ、例えば、浸漬塗工法、スプレーコート、ビードコート、リングコートなどが挙げられる。また、必要に応じて、可塑剤、レベリング剤、酸化防止剤等を添加してもよい。
前記単層型感光層の厚みとしては、特に制限はなく、目的に応じて適宜選択することができるが、５μｍ〜２５μｍが好ましい。
【００４７】
＜＜積層型感光層＞＞
前記積層型感光層は、電荷発生機能及び電荷輸送機能をそれぞれ独立した層が担うため、少なくとも電荷発生層と、電荷輸送層とを有する。なお、前記電荷発生層、及び前記電荷輸送層は、従来公知のものを使用することができる。
前記積層型感光層において、前記電荷発生層と前記電荷輸送層との積層順としては、特に制限はなく、目的に応じて適宜選択することができるが、多くの電荷発生材料は化学的安定性に乏しく、電子写真作像プロセスにおける帯電器周辺での放電生成物のような酸性ガスにさらされると電荷発生効率の低下などを引き起こす。このため、前記電荷発生層の上に前記電荷輸送層を積層することが好ましい。
【００４８】
−電荷発生層−
前記電荷発生層は、電荷発生物質を含み、結着樹脂を含むことが好ましく、更に必要に応じて後述の酸化防止剤等のその他の成分を含む。
−−電荷発生物質−−
前記電荷発生物質としては、特に制限はなく、目的に応じて適宜選択することができ、例えば、無機系材料、有機系材料などが挙げられる。
【００４９】
−−−無機系材料−−−
前記無機系材料としては、特に制限はなく、目的に応じて適宜選択することができ、例えば、結晶セレン、アモルファス−セレン、セレン−テルル、セレン−テルル−ハロゲン、セレン−ヒ素化合物、アモルファス−シリコン（例えば、ダングリングボンドを水素原子、ハロゲン原子等でターミネートしたもの；ホウ素原子、リン原子等を含有したものなどが好適）などが挙げられる。
【００５０】
−−−有機系材料−−−
前記有機系材料としては、特に制限はなく、目的に応じて適宜選択することができ、例えば、金属フタロシアニン、無金属フタロシアニン等のフタロシアニン系顔料；アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系又は多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。これらは、１種単独で使用してもよいし、２種以上を併用してもよい。
中でも光の波長が６５５ｎｍの領域に光吸収領域を有するアゾ顔料を電荷発生層に用いる場合、電荷発生層で吸収されずに下引き層まで透過した書き込み光（入射光）が電荷発生層と下引き層の界面および下引き層中および導電性支持体表面で散乱することで生じる干渉縞による異常画像（モアレ）が発生しやすい。これに対し、下引き層に一般式（１）で表される化合物を用いることによってモアレの発生を防止する効果がある。これは、両物質が持つ光吸収波長域が重なっているためと考えられる。
【００５１】
−−結着樹脂−−
前記結着樹脂としては、特に制限はなく、目的に応じて適宜選択することができ、例えば、ポリアミド樹脂、ポリウレタン樹脂、エポキシ樹脂、ポリケトン樹脂、ポリカーボネート樹脂、シリコーン樹脂、アクリル樹脂、ポリビニルブチラール樹脂、ポリビニルホルマール樹脂、ポリビニルケトン樹脂、ポリスチレン樹脂、ポリ−Ｎ−ビニルカルバゾール樹脂、ポリアクリルアミド樹脂などが挙げられる。これらは、１種単独で使用してもよいし、２種以上を併用してもよい。
【００５２】
前記結着樹脂としては、上述の結着樹脂の他に、電荷輸送機能を有する電荷輸送性高分子材料を含んでもよく、例えば、アリールアミン骨格、ベンジジン骨格、ヒドラゾン骨格、カルバゾール骨格、スチルベン骨格、ピラゾリン骨格等を有する、ポリカーボネート、ポリエステル、ポリウレタン、ポリエーテル、ポリシロキサン、アクリル樹脂等の高分子材料、ポリシラン骨格を有する高分子材料などを用いることができる。
【００５３】
−−その他の成分−−
前記その他の成分としては、特に制限はなく、目的に応じて適宜選択することができ、例えば、低分子電荷輸送物質、溶媒、並びに後述の酸化防止剤、可塑剤、滑剤、紫外線吸収剤、及びレベリング剤などが挙げられる。
前記その他の成分の含有量としては、特に制限はなく、目的に応じて適宜選択することができるが、添加する層の総質量に対して、０．０１質量％〜１０質量％が好ましい。
【００５４】
−−−低分子電荷輸送物質−−−
前記低分子電荷輸送物質としては、特に制限はなく、目的に応じて適宜選択することができ、例えば、電子輸送物質、正孔輸送物質などが挙げられる。
前記電子輸送物質としては、特に制限はなく、目的に応じて適宜選択することができ、例えば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４−オン、１，３，７−トリニトロジベンゾチオフェン−５，５−ジオキサイド、ジフェノキノン誘導体などが挙げられる。これらは、１種単独で使用してもよいし、２種以上を併用してもよい。
【００５５】
前記正孔輸送物質としては、特に制限はなく、目的に応じて適宜選択することができ、例えば、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジェン誘導体、ピレン誘導体等、ビススチルベン誘導体、エナミン誘導体等などが挙げられる。これらは、１種単独で使用してもよいし、２種以上を併用してもよい。
【００５６】
−−−溶媒−−−
前記溶媒としては、特に制限はなく、目的に応じて適宜選択することができ、例えば、テトラヒドロフラン、ジオキサン、ジオキソラン、トルエン、ジクロロメタン、モノクロロベンゼン、ジクロロエタン、シクロヘキサノン、シクロペンタノン、アニソール、キシレン、メチルエチルケトン、アセトン、酢酸エチル、酢酸ブチルなどが挙げられる。これらは、１種単独で使用してもよいし、２種以上を併用してもよい。
【００５７】
−−電荷発生層の形成方法−−
前記電荷発生層の形成方法としては、特に制限はなく、目的に応じて適宜選択することができる。例えば、前記電荷発生物質及び前記結着樹脂を前記溶媒等の前記その他の成分に溶解乃至分散して得られた塗工液を、前記導電性支持体上に塗布して乾燥することにより形成する方法などが挙げられる。なお、前記塗工液は、キャスティング法などにより塗布することができる。
前記電荷発生層の厚みとしては、特に制限はなく、目的に応じて適宜選択することができるが、０．０１μｍ〜５μｍが好ましく、０．０５μｍ〜２μｍがより好ましい。
【００５８】
−電荷輸送層−
前記電荷輸送層は、帯電電荷を保持させ、かつ、露光により電荷発生層で発生分離した電荷を移動させて保持していた帯電電荷と結合させることを目的とする層である。帯電電荷を保持させる目的を達成するためには、電気抵抗が高いことが要求される。また、保持していた帯電電荷で高い表面電位を得る目的を達成するためには、誘電率が小さく、かつ、電荷移動性がよいことが要求される。前記電荷輸送層は、電荷輸送物質を含み、結着樹脂を含むことが好ましく、更に必要に応じてその他の成分を含む。
【００５９】
−−電荷輸送物質−−
前記電荷輸送物質としては、特に制限はなく、目的に応じて適宜選択することができ、例えば、電子輸送物質、正孔輸送物質、高分子電荷輸送物質などが挙げられる。
前記電荷輸送物質の電荷輸送層全量における含有量としては、特に制限はなく、目的に応じて適宜選択することができるが、２０質量％〜９０質量％が好ましく、３０質量％〜７０質量％がより好ましい。前記含有量が、２０質量％未満であると、電荷輸送層の電荷輸送性が小さくなることにより所望の光減衰特性が得られないことがあり、９０質量％を超えると、画像形成工程から感光体が受ける各種ハザードによって必要以上に摩耗することがある。一方、前記電荷輸送物質の電荷輸送層における含有量が、前記より好ましい範囲内であると、所望の光減衰性が得られるとともに、使用によっても摩耗量が少ない電子写真感光体を得ることができる点で有利である。
【００６０】
−−−電子輸送物質−−−
前記電子輸送物質（電子受容性物質）としては、特に制限はなく、目的に応じて適宜選択することができ、例えば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４オン、１，３，７−トリニトロジベンゾチオフェン−５，５−ジオキサイドなどが挙げられる。これらは、１種単独で使用してもよく、２種以上を併用してもよい。
【００６１】
−−−正孔輸送物質−−−
前記正孔輸送物質（電子供与性物質）としては、特に制限はなく、目的に応じて適宜選択することができ、例えば、オキサゾール誘導体、オキサジアゾール誘導体、イミダゾール誘導体、トリフェニルアミン誘導体、９−（ｐ−ジエチルアミノスチリルアントラセン）、１，１−ビス−（４−ジベンジルアミノフェニル）プロパン、スチリルアントラセン、スチリルピラゾリン、フェニルヒドラゾン類、α−フェニルスチルベン誘導体、チアゾール誘導体、トリアゾール誘導体、フェナジン誘導体、アクリジン誘導体、ベンゾフラン誘導体、ベンズイミダゾール誘導体、チオフェン誘導体などが挙げられる。これらは、１種単独で使用してもよく、２種以上を併用してもよい。
【００６２】
−−−高分子電荷輸送物質−−−
前記高分子電荷輸送物質は、後述する結着樹脂の機能と電荷輸送物質の機能を併せ持つ材料である。
前記高分子電荷輸送物質としては、特に制限はなく、目的に応じて適宜選択することができ、例えば、カルバゾール環を有する重合体、ヒドラゾン構造を有する重合体、ポリシリレン重合体、トリアリールアミン構造を有する重合体（例えば、特許第３８５２８１２号公報、特許第３９９０４９９号公報等に記載のトリアリールアミン構造を有する重合体等）、電子供与性基を有する重合体、その他の重合体などが挙げられる。これらは、１種単独で使用してもよく、２種以上を併用してもよく、摩耗耐久性や製膜性の点で、後述する結着樹脂と併用してもよい。
前記高分子電荷輸送物質の電荷輸送層全質量における含有量としては、特に制限はなく、目的に応じて適宜選択することができるが、前記高分子電荷輸送物質と後述する結着樹脂とを併用する場合、４０質量％〜９０質量％が好ましく、５０質量％〜８０質量％がより好ましい。
【００６３】
−−結着樹脂−−
前記結着樹脂としては、特に制限はなく、目的に応じて適宜選択することができ、例えば、ポリカーボネート樹脂、ポリエステル樹脂、メタクリル樹脂、アクリル樹脂、ポリエチレン樹脂、ポリ塩化ビニル樹脂、ポリ酢酸ビニル樹脂、ポリスチレン樹脂、フェノール樹脂、エポキシ樹脂、ポリウレタン樹脂、ポリ塩化ビニリデン樹脂、アルキッド樹脂、シリコーン樹脂、ポリビニルカルバゾール樹脂、ポリビニルブチラール樹脂、ポリビニルホルマール樹脂、ポリアクリレート樹脂、ポリアクリルアミド樹脂、フェノキシ樹脂などが用いられる。これらは、１種単独で使用してもよく、２種以上を併用してもよい。
なお、前記電荷輸送層は、架橋性の結着樹脂と架橋性の電荷輸送物質との共重合体を含むこともできる。
【００６４】
−−その他の成分−−
前記その他の成分としては、特に制限はなく、目的に応じて適宜選択することができ、例えば、溶媒、並びに後述の酸化防止剤、可塑剤、滑剤、紫外線吸収剤、及びレベリング剤などが挙げられる。
前記その他の成分の含有量としては、特に制限はなく、目的に応じて適宜選択することができるが、添加する層の総質量に対して、０．０１質量％〜１０質量％が好ましい。
【００６５】
−−−溶媒−−−
前記溶媒としては、特に制限はなく、目的に応じて適宜選択することができ、前記電荷発生層と同様なものが使用できるが、前記電荷輸送物質及び前記結着樹脂を良好に溶解する溶媒が好ましい。これらは、１種単独で使用してもよく、２種以上混合して使用してもよい。
【００６６】
−−電荷輸送層の形成方法−−
前記電荷輸送層の形成方法としては、特に制限はなく、目的に応じて適宜選択することができる。例えば、前記電荷輸送物質及び前記結着樹脂を前記溶媒等の前記その他の成分に溶解乃至分散して得られた塗工液を、前記電荷発生層上に塗布して加熱乃至乾燥することにより形成する方法などが挙げられる。
前記電荷輸送層形成の際に用いる前記塗工液の塗工方法としては、特に制限はなく、塗工液の粘性、所望とする電荷輸送層の厚み等の目的に応じて適宜選択することができ、例えば、浸漬塗工法、スプレーコート法、ビードコート法、リングコート法などが挙げられる。
【００６７】
前記電荷輸送層は、電子写真特性や膜粘性の観点から、何らかの手段を用いて加熱を行い、前記溶媒を前記電荷輸送層中から取り除く必要がある。
前記加熱する方法としては、例えば、空気、窒素等の気体、蒸気、各種熱媒体、赤外線、電磁波等の熱エネルギーを塗工面側又は導電性支持体側から加熱する方法などが挙げられる。
前記加熱する際の温度としては、特に制限はなく、目的に応じて適宜選択することができるが、１００℃〜１７０℃が好ましい。前記温度が１００℃未満であると、膜中の有機溶媒を十分取り除くことができず、電子写真特性の低下や摩耗耐久性低下が生じることがある。一方、前記温度が１７０℃を超えると、表面にゆず肌状の欠陥や亀裂の発生、隣接層との界面で剥離の発生などが生じるだけでなく、感光層中の揮発性成分が外部に霧散した場合、所望の電気特性が得られなくなることがある。
【００６８】
前記電荷輸送層の厚みとしては、特に制限はなく、目的に応じて適宜選択することができるが、解像度乃至応答性の点から、５０μｍ以下が好ましく、４５μｍ以下がより好ましい。下限値に関しては、使用するシステム（特に帯電電位等）により異なるが、５μｍ以上が好ましい。
＜その他の層＞
前記その他の層としては、特に制限はなく、目的に応じて適宜選択することができ、例えば、保護層、中間層、第２の下引き層などが挙げられる。
【００６９】
＜＜保護層＞＞
前記保護層（以下、表面層と称することもある）は、前記感光体の耐久性向上や他の機能の向上を目的として、前記感光層の上に設けることができる。前記保護層は、少なくとも結着樹脂、及びフィラーを含有してなり、更に必要に応じてその他の成分を含有してなる。
【００７０】
−結着樹脂−
前記結着樹脂としては、特に制限はなく、目的に応じて適宜選択することができ、例えば、ＡＳ樹脂、ＡＢＳ樹脂、ＡＣＳ樹脂、オレフィン−ビニルモノマー共重合体、塩素化ポリエーテル樹脂、アリル樹脂、フェノール樹脂、ポリアセタール樹脂、ポリアミド樹脂、ポリアミドイミド樹脂、ポリアクリレート樹脂、ポリアリルスルホン樹脂、ポリブチレン樹脂、ポリブチレンテレフタレート樹脂、ポリカーボネート樹脂、ポリエーテルスルホン樹脂、ポリエチン樹脂、ポリエチレンテレフタレート樹脂、ポリイミド樹脂、アクリル樹脂、ポリメチルペンテン樹脂、ポリプロピレン樹脂、ポリフェニレンオキシド樹脂、ポリスルホン樹脂、ポリウレタン樹脂、ポリ塩化ビニル樹脂、ポリ塩化ビニリデン樹脂、エポキシ樹脂などが挙げられる。これらは、１種単独で使用してもよく、２種以上混合して使用してもよい。これらの中でも、前記フィラーの分散性、残留電位、塗膜欠陥の点から、ポリカーボネート樹脂、ポリアクリレート樹脂が好ましい。
【００７１】
−フィラー−
前記フィラーとしては、特に制限はなく、目的に応じて適宜選択することができ、例えば、金属酸化物微粒子などが挙げられる。
前記金属酸化物微粒子としては、特に制限はなく、目的に応じて適宜選択することができ、例えば、酸化アルミニウム、酸化亜鉛、酸化チタン、酸化スズ、酸化アンチモン、酸化インジウム、酸化ビスマス、スズを含有した酸化インジウム、アンチモンやタンタルを含有した酸化スズ及びアンチモンを含有した酸化ジルコニウムなどが挙げられる。これらは、１種単独で使用してもよく、２種以上混合して使用してもよい。
【００７２】
前記保護層の形成方法としては、特に制限はなく、前述の感光層の如く適当な溶剤及び塗工法を用いて形成することができ、例えば、浸漬塗工法、スプレーコート法、ビードコート法、ノズルコート法、スピナーコート法、リングコート法などが挙げられる。前記保護層の形成方法に用いる溶剤としては、特に制限はなく、目的に応じて適宜選択することができ、例えば、テトラヒドロフラン、ジオキサン、トルエン、ジクロロメタン、モノクロロベンゼン、ジクロロエタン、シクロヘキサノン、メチルエチルケトン、アセトンなどが挙げられる。
【００７３】
前記溶剤としては、結着樹脂やフィラーの分散時には粘度が高く、塗工時には揮発性が高い溶剤が好ましい。これらの条件を満たす溶剤がない場合には、各々の物性を有する溶剤を２種以上混合させて使用することが可能であり、前記フィラーの分散性や残留電位に対して大きな効果を有する場合がある。
前記保護層に前記電荷輸送層について挙げた電荷輸送物質を添加することは、残留電位の低減及び画質向上に対して有効かつ有用である。
前記保護層の厚みとしては、特に制限はなく、目的に応じて適宜選択することができるが、耐摩耗性の点で、１μｍ〜５μｍが好ましい。
【００７４】
＜＜中間層＞＞
前記中間層は、前記電荷輸送層と前記表面層との間に、前記表面層への電荷輸送層成分の混入を抑える又は両層間の接着性を改善することを目的として設けることができる。前記中間層は、結着樹脂を含み、更に必要に応じて後述の酸化防止剤等のその他の成分を含む。前記中間層としては、表面層用塗工液に対し不溶性又は難溶性であるものが好ましい。
前記中間層に含まれる結着樹脂としては、特に制限はなく、目的に応じて適宜選択することができ、例えば、ポリアミド、アルコール可溶性ナイロン、ポリビニルブチラール、ポリビニルアルコールなどが挙げられる。
【００７５】
前記中間層の形成方法としては、特に制限はなく、目的に応じて適宜選択することができ、例えば、前記感光層と同様の適当な溶媒及び塗工法を用いて形成する方法などが挙げられる。
前記中間層の厚みとしては、特に制限はなく、目的に応じて適宜選択することができるが、０．０５μｍ〜２μｍが好ましい。
【００７６】
＜＜第２の下引き層＞＞
前記感光体においては、導電性支持体と下引き層の間、もしくは下引き層と感光層の間に第２の下引き層を設けることも可能である。前記第２の下引き層は結着樹脂を含有してなり、更に必要に応じてその他の成分を含有してなる。
前記結着樹脂としては、特に制限はなく、目的に応じて適宜選択することができ、例えば、ポリアミド、アルコール可溶性ナイロン、水溶性ポリビニルブチラール、ポリビニルブチラール、ポリビニルアルコールなどが挙げられる。
【００７７】
前記第２の下引き層の形成方法としては、特に制限はなく、適当な溶媒及び塗工法を用いて形成することができる。
前記第２の下引き層の厚みとしては、特に制限はなく、目的に応じて適宜選択することができるが、０．０５μｍ〜２μｍが好ましい。
【００７８】
本発明の感光体においては、耐環境性の改善のため、とりわけ、感度低下、残留電位の上昇を防止する目的で、前記電荷発生層、前記電荷輸送層、前記下引き層、前記保護層、前記第２の下引き層等の各層にその他の成分として、酸化防止剤、可塑剤、滑剤、紫外線吸収剤及びレベリング剤を添加することができる。
【００７９】
前記酸化防止剤としては、特に制限はなく、目的に応じて適宜選択することができ、例えば、フェノ−ル系化合物、パラフェニレンジアミン類、ハイドロキノン類、有機硫黄化合物、有機燐化合物などが挙げられる。これらは、１種単独で使用してもよく、２種以上混合して使用してもよい。
【００８０】
前記可塑剤としては、特に制限はなく、目的に応じて適宜選択することができ、例えば、ジブチルフタレート、ジオクチルフタレート等の一般樹脂の可塑剤などが挙げられる。
【００８１】
前記滑剤としては、特に制限はなく、目的に応じて適宜選択することができ、例えば、炭化水素系化合物、脂肪酸系化合物、脂肪酸アミド系化合物、エステル系化合物、アルコール系化合物、金属石けん、天然ワックス、その他の滑剤などが挙げられる。これらは、１種単独で使用してもよく、２種以上混合して使用してもよい。
【００８２】
前記紫外線吸収剤としては、特に制限はなく、目的に応じて適宜選択することができ、例えば、ベンゾフェノン系紫外線吸収剤、サルシレート系紫外線吸収剤、ベンゾトリアゾール系紫外線吸収剤、シアノアクリレート系紫外線吸収剤、クエンチャー（金属錯塩系紫外線吸収剤）、ＨＡＬＳ（ヒンダードアミン系光安定剤）などが挙げられる。これらは、１種単独で使用してもよく、２種以上混合して使用してもよい。
【００８３】
前記レベリング剤としては、特に制限はなく、目的に応じて適宜選択することができ、例えば、ジメチルシリコーンオイル、メチルフェニルシリコーンオイル等のシリコーンオイル類；側鎖にパーフルオロアルキル基を有するポリマー乃至オリゴマーなどが挙げられる。これらは、１種単独で使用してもよいし、２種以上を併用してもよい。
【００８４】
＜導電性支持体＞
前記導電性支持体としては、体積抵抗率が１×１０１０Ω・ｃｍ以下の導電性を示すものであれば特に制限はなく、目的に応じて適宜選択することができる。なお、特公昭５２−３６０１６号公報に開示されたエンドレスベルト（エンドレスニッケルベルト、エンドレスステンレスベルト等）を用いてもよい。
【００８５】
前記導電性支持体の形成方法としては、特に制限はなく、目的に応じて適宜選択することができる。例えば、金属（アルミニウム、ニッケル、クロム、ニクロム、銅、金、銀、白金等）又は金属酸化物（酸化スズ、酸化インジウム等）を蒸着又はスパッタリングして、支持体（フィルム状、円筒状等のプラスチック、紙等）を被覆することにより形成する方法を挙げることができる。また、金属（アルミニウム、アルミニウム合金、ニッケル、ステンレス等）の板を押出し、引抜き等を行い、表面処理（素管化後、切削、超仕上げ、研摩等）を施して形成する方法を挙げることができる。
【００８６】
前記導電性支持体は、前記支持体上に導電性層を設けてもよい。
前記導電性層の形成方法としては、特に制限はなく、目的に応じて適宜選択することができる。例えば、導電性粉体及び結着樹脂を、必要に応じて溶媒に分散乃至溶解して得られた塗工液を前記導電性支持体上に塗布することにより形成する方法が挙げられる。また、ポリ塩化ビニル、ポリプロピレン、ポリエステル、ポリスチレン、ポリ塩化ビニリデン、ポリエチレン、塩化ゴム、テフロン（登録商標）等の素材に前記導電性粉体を含有させた熱収縮チューブを用いて形成する方法が挙げられる。
【００８７】
前記導電性粉体としては、特に制限はなく、目的に応じて適宜選択することができ、例えば、カーボンブラック、アセチレンブラック等の炭素微粒子；アルミニウム、ニッケル、鉄、ニクロム、銅、亜鉛、銀等の金属粉；導電性酸化スズ、ＩＴＯ等の金属酸化物粉体などが挙げられる。
【００８８】
前記導電性層に用いる結着樹脂として、特に制限はなく、目的に応じて適宜選択することができ、例えば、熱可塑性樹脂、熱硬化性樹脂、光硬化性樹脂などが挙げられ、具体的には、ポリスチレン樹脂、スチレン−アクリロニトリル共重合体、スチレン−ブタジエン共重合体、スチレン−無水マレイン酸共重合体、ポリエステル樹脂、ポリ塩化ビニル樹脂、塩化ビニル−酢酸ビニル共重合体、ポリ酢酸ビニル樹脂、ポリ塩化ビニリデン樹脂、ポリアリレート樹脂、フェノキシ樹脂、ポリカーボネート樹脂、酢酸セルロース樹脂、エチルセルロース樹脂、ポリビニルブチラール樹脂、ポリビニルホルマール樹脂、ポリビニルトルエン樹脂、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などが挙げられる。
【００８９】
前記導電性層に用いる溶媒としては、特に制限はなく、目的に応じて適宜選択することができ、例えば、テトラヒドロフラン、ジクロロメタン、メチルエチルケトン、トルエンなどが挙げられる。
【００９０】
［感光体の実施形態］
以下では、本発明の感光体の実施形態について説明する。
＜第１の実施形態＞
第１の実施形態に係る感光体の層構成について、図１を用いて説明する。
図１は、単層型感光層を有する構成であり、導電性支持体３１上に、下引き層３２及び単層型感光層３３を順次積層した感光体の層構成を示した図である。
【００９１】
＜第２の実施形態＞
第２の実施形態に係る感光体の層構成について、図２を用いて説明する。
図２は、積層型感光層を有する構成であり、導電性支持体３１上に、下引き層３２、電荷発生層３５、及び電荷輸送層３７を順次積層した感光体の層構成を示した図である。なお、電荷発生層３５及び電荷輸送層３７が感光層に該当する。
【００９２】
＜第３の実施形態＞
第３の実施形態に係る感光体の層構成について、図３を用いて説明する。
図３は、単層型感光層を有する構成であり、導電性支持体３１上に、下引き層３２、感光層３３、及び保護層３９を順次積層した感光体の層構成を示した図である。
【００９３】
＜第４の実施形態＞
第４の実施形態に係る感光体の層構成について、図４を用いて説明する。
図４は、積層型感光層を有する構成であり、導電性支持体３１上に、下引き層３２、電荷発生層３５、電荷輸送層３７、及び保護層３９を順次積層した感光体の層構成を示した図である。なお、電荷発生層３５及び電荷輸送層３７が感光層に該当する。
【００９４】
（画像形成装置）
本発明の画像形成装置は、感光体と、前記感光体の表面を帯電させる帯電手段と、帯電された前記感光体表面を露光して静電潜像を形成する露光手段と、前記静電潜像をトナーを用いて現像して可視像を形成する現像手段と、前記可視像を記録媒体に転写する転写手段とを少なくとも有してなり、更に必要に応じて、その他の手段を有してなる。前記画像形成装置において使用する感光体としては上述の本発明の感光体を用いる。なお、前記帯電手段と、前記露光手段とを合わせて静電潜像形成手段と称することもある。
【００９５】
［画像形成装置の実施形態］
以下では、本発明の画像形成装置の実施形態についてその一例をあげて説明する。
図５は、本発明の画像形成装置を説明するための概略図であり、感光体１の周りに、帯電手段３、露光手段５、現像手段６、転写手段１０などが配置される。まず、帯電手段３により、感光体１が平均的に帯電される。帯電手段３としては、コロトロンデバイス、スコロトロンデバイス、固体放電素子、針電極デバイス、ローラー帯電デバイス、導電性ブラシデバイス等が用いられ、公知の方式が使用可能である。
【００９６】
次に、露光手段５により、均一に帯電された感光体１上に静電潜像が形成される。この光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【００９７】
次に、現像手段６により、感光体１上に形成された静電潜像が可視化される。この現像方式としては、乾式トナーを用いた一成分現像法、二成分現像法、湿式トナーを用いた湿式現像法などが挙げられる。感光体１に正（負）帯電を施し、画像露光を行うと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。
次に、転写手段１０により、感光体１上で可視化されたトナー像が記録媒体９上に転写される。また、転写をより良好に行うために転写前チャージャ７を用いてもよい。転写手段１０としては、転写チャージャ、バイアスローラー等を用いる静電転写方式；粘着転写法、圧力転写法等の機械転写方式；磁気転写方式などが利用可能である。
【００９８】
更に必要に応じて、記録媒体９を感光体１より分離する手段として分離チャージャ１１、分離爪１２を用いてもよい。その他分離手段としては、静電吸着誘導分離、側端ベルト分離、先端グリップ搬送、曲率分離等が用いられる。分離チャージャ１１としては、前記帯電手段が利用可能である。また、転写後感光体上に残されたトナーをクリーニングするために、ファーブラシ１４、クリーニングブレード１５等のクリーニング手段が用いられ、クリーニングをより効率的に行うためにクリーニング前チャージャ１３を用いてもよい。その他のクリーニング手段としては、ウェブ方式、マグネットブラシ方式等があるが、それぞれ単独又は複数の方式を一緒に用いてもよい。また、感光体１上の潜像が取り除くために除電手段２を用いてもよい。除電手段２としては、除電ランプ、除電チャージャなどが用いられ、それぞれ前記露光光源、帯電手段が利用できる。その他、感光体に近接していない原稿読み取り、給紙、定着、排紙等のプロセスは公知のものが使用できる。
【００９９】
（プロセスカートリッジ）
本発明のプロセスカートリッジは、感光体と、前記感光体の表面を帯電させる帯電手段、帯電された前記感光体表面を露光して静電潜像を形成する露光手段、前記静電潜像をトナーを用いて現像して可視像を形成する現像手段、及び前記可視像を記録媒体に転写する転写手段の少なくともいずれかの手段を有してなり、更に必要に応じてその他の手段を有してなる。
本発明のプロセスカートリッジにおいて使用する感光体は、上述した本発明の感光体である。
【０１００】
前記プロセスカートリッジは、例えば、図６に示すように、感光体１０１を内蔵し、他に帯電手段１０２、現像手段１０４、転写手段１０６、クリーニング手段１０７、除電手段の少なくとも一つを具備し、画像形成装置本体に着脱可能とした装置（部品）である。図６のプロセスカートリッジによる画像形成工程について示すと、感光体１０１は、矢印方向に回転しながら、帯電手段１０２による帯電、露光手段１０３による露光により、その表面に露光像に対応する静電潜像が形成される。この静電潜像は、現像手段１０４でトナー現像され、該トナー現像は転写手段１０６により、記録媒体１０５に転写され、プリントアウトされる。次いで、像転写後の感光体表面は、クリーニング手段１０７によりクリーニングされ、更に除電手段により除電されて、再び以上の操作を繰り返すものである。
【実施例】
【０１０１】
次に、実施例及び比較例を挙げて本発明をより具体的に説明するが、本発明は下記実施例に制限されるものではない。なお、実施例中において使用する「部」は、全て質量部を表す。
【０１０２】
［下引き層用塗布液Ａの調製］
（調製例１）
＜下引き層用塗布液Ａ−１の調製＞
下記材料を混合し、φ０．５のジルコニアビーズと振動ミルを用いて１５００ｒｐｍにて２４時間攪拌し、下引き層用塗布液Ａ−１を調製した。
金属酸化物粒子：  １００部
（前述の湿式法で作製した平均一次粒径５０ｎｍの酸化亜鉛粒子）
バインダ樹脂：
・ブロック化イソシアネート  １３部（スミジュールＢＬ−３１７５(固形分濃度７５％)、住友バイエルンウレタン社製)
・ブチラール樹脂を２−ブタノンで溶解させた２０質量％の溶解液：  ５０部
（ブチラール樹脂：ＢＭ−１、積水化学社製）
一般式（１）の化合物（下記構造式（１）で表される化合物）：    ０．１部
【化２】
0006667099.tif 000004
サリチル酸誘導体：  １．５部
〔３，５−ジ−ｔ−ブチルサリチル酸（ＴＣＩ−Ｄ１９４７  東京化成社製）〕
溶媒（２−ブタノン）：  １２０部
【０１０３】
＜下引き層用塗布液Ａ−２の作製＞
下引き層用塗布液Ａ−１で用いたサリチル酸誘導体を３−アミノサリチル酸（ＴＣＩ−Ａ０４２１  東京化成社製）に代えたこと以外は下引き層用塗布液Ａ−１と同様にして下引き層用塗布液Ａ−２を調製した。
【０１０４】
＜下引き層用塗布液Ａ−３の作製＞
下引き層用塗布液Ａ−１で用いたサリチル酸誘導体を３，５−ジニトロサリチル酸（ＴＣＩ−Ｄ０８５０、東京化成工業株式会社製）に代えたこと以外は下引き層用塗布液Ａ−１と同様にして下引き層用塗布液Ａ−３を調製した。
【０１０５】
＜下引き層用塗布液Ａ−４の作製＞
下引き層用塗布液Ａ−１で用いたサリチル酸誘導体を３−ヒドロキシ−２−ナフトエ酸（ＴＣＩ−Ｂ３２２９、東京化成工業株式会社製）に代えたこと以外は下引き層用塗布液Ａ−１と同様にして下引き層用塗布液Ａ−４を調製した。
【０１０６】
＜下引き層用塗布液Ａ−５の作製＞
下引き層用塗布液Ａ−１で用いた一般式（１）の化合物を下記構造式（２）で表される化合物に代えたこと以外は下引き層用塗布液Ａ−１と同様にして下引き層用塗布液Ａ−５を調製した。
【化３】
0006667099.tif 000005
【０１０７】
＜下引き層用塗布液Ａ−６の作製＞
下引き層用塗布液Ａ−１で用いた一般式（１）の化合物を下記構造式（３）で表される化合物に代えたこと以外は下引き層用塗布液Ａ−１と同様にして下引き層用塗布液Ａ−６を調製した。
【化４】
0006667099.tif 000006
【０１０８】
＜下引き層用塗布液Ａ−７の作製＞
下引き層用塗布液Ａ−１で用いるバインダ樹脂をポリウレタン樹脂（ミラクトラン２６５  日本ポリウレタン工業株式会社製］を２―ブタノンで溶解させた１０質量％の溶解液２００部に代え、溶媒を添加しないこと以外は下引き層用塗布液Ａ−１と同様にして下引き層用塗布液Ａ−７を調製した。
【０１０９】
＜下引き層用塗布液Ａ−８の作製＞
下引き層用塗布液Ａ−７で用いるサリチル酸誘導体を添加しないこと以外は下引き層用塗布液Ａ―７と同様にして下引き層用塗布液Ａ−８を調製した。
【０１１０】
＜下引き層用塗布液Ａ−９の作製＞
下引き層用塗布液Ａ−７で用いる金属酸化物粒子を酸化チタン粒子（ＰＴ−４０１Ｍ、石原産業株式会社製）に代えた以外は下引き層用塗布液Ａ―７と同様にして下引き層用塗布液Ａ−９を調製した。
【０１１１】
＜下引き層用塗布液Ａ−１０の作製＞
下引き層用塗布液Ａ−７で用いる金属酸化物粒子を酸化ジルコニウム粒子（ＵＥＰ、第一希元素化学工業株式会社製）に代えた以外は下引き層用塗布液Ａ―７と同様にして下引き層用塗布液Ａ−１０を調製した。
【０１１２】
＜下引き層用塗布液Ａ―１１の作製＞
下引き層用塗布液Ａ−７で用いる金属酸化物粒子を酸化スズ粒子（ＮａｎｏＴｅｋ（登録商標）ＳｎＯ２、シーアイ化成株式会社製）に代えた以外は下引き層用塗布液Ａ―７と同様にして下引き層用塗布液Ａ−１１を調製した。
【０１１３】
＜下引き層用塗布液Ａ−１２の作製＞
下引き層用塗布液Ａ−１で用いる一般式（１）の化合物を添加しないこと以外は下引き層用塗布液Ａ―１と同様にして下引き層用塗布液Ａ−１２を調製した。
【０１１４】
＜下引き層用塗布液Ａ−１３の作製＞
下引き層用塗布液Ａ−１で用いるバインダ樹脂を下記材料に代えたこと以外は下引き層用塗布液Ａ―１と同様にして下引き層用塗布液Ａ−１３を調製した。
バインダ樹脂：
・アルキッド樹脂  ・・・  １２部
（ベッコライトＭ６４０１−５０、ＤＩＣ株式会社製）
・メラミン樹脂    ・・・    ８部
（スーパーベッカミンＧ８２１−６０、ＤＩＣ株式会社製）
【０１１５】
＜下引き層用塗布液Ａ−１４の作製＞
下引き層用塗布液Ａ−１３で用いる一般式（１）の化合物を添加しないこと以外は下引き層用塗布液Ａ―１３と同様にして下引き層用塗布液Ａ−１４を調製した。
【０１１６】
下引き層用塗布液Ａ−１〜Ａ−１４の配合成分を表１にまとめた。
【表１】
0006667099.tif 000007
【０１１７】
［電荷発生層用塗布液Ｂ調製］
＜電荷発生層用塗布液Ｂ−１の調製＞
以下に示す方法により、電荷発生層用塗布液Ｂ−１を調製した。
下記材料を混合し、直径１ｍｍのガラスビーズとビーズミルを用いて８時間攪拌し、電荷発生層用塗布液Ｂ−１を調製した。
・電荷発生物質：チタニルフタロシアニン  ８部
・バインダ樹脂：ポリビニルブチラール  ５部（エスレックＢＸ−１、積水化学工業社製）
・溶媒：２−ブタノン  ４００部
図７に、前記チタニルフタロシアニンの粉末Ｘ線回折スペクトルを示す。
【０１１８】
＜電荷発生層用塗布液Ｂ−２の調製＞
以下に示す方法により、電荷発生層用塗布液Ｂ−２を調製した。
下記材料を混合し、材料が全て溶解するまで攪拌する。
・バインダ樹脂：ポリビニルブチラール樹脂（エスレックＨＬ−Ｓ、積水化学工業株式会社製）  ４部
・溶媒：シクロヘキサノン  １５０部
この溶液に、下記材料を加え、ボールミルで４８時間分散した。
・電荷発生物質：ビスアゾ顔料（下記構造式（４）で表される化合物）  １０部
次に下記材料を加え、３時間分散を行った。
・溶媒：シクロヘキサノン  ２１０部
得られた分散液を容器に取り出し、固形分が１．５質量％となるようにシクロヘキサノンで希釈し、電荷発生層用塗布液Ｂ−２を調製した。
【化５】
0006667099.tif 000008
【０１１９】
［電荷輸送層用塗布液Ｃの調製］
以下に示す方法により、電荷輸送層用塗布液を調製した。
下記材料を混合し、材料が全て溶解するまで攪拌することで電荷輸送層用塗布液Ｃを調製した。
・電荷輸送物質：下記構造式（５）で表される電荷輸送物質  ７部
【化６】
0006667099.tif 000009
・バインダ樹脂：ポリカーボネート（ＴＳ−２０５０、帝人化成社製）        １０部
・レベリング剤：シリコーンオイル（ＫＦ−５０、信越化学工業社製）０．０００５部
・溶媒：テトラヒドロフラン  １００部
【０１２０】
（実施例１）
アルミニウムシリンダー（直径１００ｍｍ、長さ３８０ｍｍ）上に、前記下引き層用塗布液Ａ−１を浸漬塗工法により塗布した後、１７０℃で３０分間の乾燥を行い、平均膜厚が３０μｍの下引き層を積層した。次に、前記電荷発生層用塗布液Ｂ−１を浸漬塗工法により塗布した後、９０℃で３０分間の乾燥を行い、平均膜厚が０．２μｍの電荷発生層を積層した。更に、前記電荷輸送層用塗布液Ｃを浸漬塗工法により塗布した後、１５０℃で３０分間の乾燥を行い、平均膜厚が２５μｍの電荷輸送層を積層した。以上により、実施例１の感光体１を作製した。
【０１２１】
（実施例２〜実施例２８および比較例１〜６）
実施例１において、下引き層用塗布液Ａおよび電荷発生層用塗布液Ｂおよび下引き層の平均膜厚を下記表２に示すとおりに代えたこと以外は実施例１と同様にして実施例２〜実施例２８の感光体２〜２８および比較例１〜６の感光体２９〜３４を作製した。
【０１２２】
表２に各実施例及び各比較例で使用した下引き層用塗布液Ａの種類及び電荷発生層用塗布液Ｂの種類および下引き層の膜厚を示す。
【０１２３】
＜下引き層の膜厚測定＞
下引き層の膜厚はフィッシャー社製の渦電流膜厚計（フィッシャースコープＭＭＳ）を用いて測定した。下引き層の平均膜厚の算出方法としては任意の５点の厚みを平均することで算出した。
【０１２４】
【表２】
0006667099.tif 000010
【０１２５】
＜感光体特性＞
実施例及び比較例で得た感光体について電気特性評価（残留電位）および画像評価（地汚れ、濃度ムラ、モアレ）を行った。
＜＜評価装置＞＞
実施例１〜１４および比較例１〜３では株式会社リコー製デジタル複写機（ＲＩＣＯＨ  ＰｒｏＣ９００）の改造機を用い、実施例１５〜２８および比較例４〜６では株式会社リコー製デジタル複写機（ｉｍａｇｉｏ  ＭＰ  Ｃ５００１）の改造機を用いた。
【０１２６】
＜＜感光体劣化方法＞＞
２３℃で５５％ＲＨの環境下ブラック単色のテストチャート（画像面積率５％）を５万枚連続出力した。
【０１２７】
＜＜電気特性評価（残留電位）＞＞
感光体劣化前後で、感光体の表面電位測定を行った。電位測定は、評価装置の現像ユニットを改造した電位センサーを取り付け、このユニットを評価装置にセットして以下の方法で行った。
【０１２８】
＜ＲＩＣＯＨ  ＰｒｏＣ９００での電気特性評価＞
ワイヤーへの印加電圧を−１，８００μＡ、グリッド電圧を−８００Ｖとし、Ａ３サイズの紙を縦方向で全ベタ画像を１００枚印刷した時の１枚目および１００枚目の露光部電位（ＶＬ）を測定した。測定には表面電位計（ＭＯＤＥＬ３４４表面電位計  トレックジャパン（株）製）を用い、表面電位計の数値はオシロスコープで毎秒１００シグナル以上の条件で記録し、下記基準で評価した。
【０１２９】
＜ｉｍａｇｉｏ  ＭＰ  Ｃ５００１での電気特性評価＞
帯電ＤＣ電圧を−８００Ｖ、帯電ＡＣ電圧を２．１ＫＶとし、Ａ３サイズの紙を縦方向で全ベタ画像を１００枚印刷した時の１枚目および１００枚目の露光部電位（ＶＬ）を測定した。測定には表面電位計（ＭＯＤＥＬ３４４表面電位計  トレックジャパン（株）製）を用い、表面電位計の数値はオシロスコープで毎秒１００シグナル以上の条件で記録し、下記基準で評価した。
なお、評価は２３℃で５５％ＲＨの環境下で行った。
◎：感光体劣化前後の１枚目と１００枚目の露光部電位差（ΔＶＬ）が１０Ｖ未満
○：感光体劣化前後の１枚目と１００枚目の露光部電位差（ΔＶＬ）が１０Ｖ以上３０Ｖ未満
×：感光体劣化前後の１枚目と１００枚目の露光部電位差（ΔＶＬ）が３０Ｖ以上  
【０１３０】
［画像評価］
感光体劣化前後で温度２３℃相対湿度５５％ＲＨの環境下で画像を出力し、地汚れ評価および濃度ムラ評価およびモアレ評価を行った。
地汚れ評価に関しては、グロスコート紙を用いて全面白地画像を５枚連続出力し、出力したグロスコート紙のうち任意の８ｍｍ×１１ｍｍの視野１０箇所において目視で確認できる地汚れの数をカウントし、その平均を算出した。
なお、評価は２３℃で５５％ＲＨの環境下で行った。
◎：１０個以下
○：１０個超２０個以下
×：２０個を超える
【０１３１】
濃度ムラについては、ハーフトーン画像を１００枚連続出力した１枚目と１００枚目の画像濃度のムラを目視により評価した。
◎：画像濃度ムラは見られない
○：実使用上問題ないレベルの濃度ムラが見られる
×：明らかな画像濃度ムラが見られる
【０１３２】
モアレについては、ハーフトーン画像を１００枚連続出力した１枚目と１００枚目のモアレを目視により評価した。
◎：モアレは見られない
○：実使用上問題ないレベルのモアレが見られる
×：明らかなモアレが見られる
【０１３３】
評価結果を表３に示す。
【表３】
0006667099.tif 000011
【０１３４】
本発明の態様は、例えば、以下のとおりである。
＜１＞導電性支持体上に少なくとも下引層及び感光層をこの順に有する感光体であって、
前記下引層が、ウレタン樹脂、金属酸化物粒子及び下記一般式（１）で表される化合物を含有することを特徴とする感光体。
【化１】
0006667099.tif 000012
〔上記式中、Ｒ１〜Ｒ８は、各々独立して、水素原子、ニトロ基、シアノ基、ハロゲン原子、水酸基、置換基を有していてもよい飽和あるいは不飽和の脂肪族炭化水素基、置換基を有していてもよい芳香族炭化水素基、置換基を有していてもよいアルコキシ基、置換基を有していてもよいアリールオキシ基、置換基を有していてもよいスルホ基、アミノ基、置換基を有していてもよいジアルキルアミノ基又は置換基を有していてもよいジアリールアミノ基を表し、Ｒ３及びＲ４、Ｒ４及びＲ５、Ｒ６及びＲ７、Ｒ７及びＲ８は、それぞれ互いに結合して芳香族環を形成していてもよい。〕
＜２＞前記金属酸化物粒子が酸化亜鉛粒子であることを特徴とする上記＜１＞に記載の感光体。
＜３＞前記下引層がサリチル酸誘導体を含有することを特徴とする上記＜１＞又は＜２＞に記載の感光体。
＜４＞前記ウレタン樹脂が硬化性樹脂であることを特徴とする上記＜１＞〜＜３＞のいずれか１項に記載の感光体。
＜５＞前記下引層の平均膜厚が７μｍ以上３０μｍ以下であることを特徴とする上記＜１＞〜＜４＞のいずれか１項に記載の感光体。
＜６＞前記感光層が電荷発生物質としてアゾ顔料を用いていることを特徴とする上記＜１＞〜＜５＞のいずれか１項に記載の感光体。
＜７＞感光体と、前記感光体の表面を帯電させる帯電手段と、帯電された前記感光体の表面を露光して静電潜像を形成する露光手段と、前記静電潜像をトナーを用いて現像して可視像を形成する現像手段と、前記可視像を記録媒体に転写する転写手段とを少なくとも有する画像形成装置であって、
前記感光体が、上記＜１＞〜＜６＞のいずれか１項に記載の感光体であることを特徴とする画像形成装置。
＜８＞感光体と、前記感光体の表面を帯電させる帯電手段、帯電された前記感光体の表面を露光して静電潜像を形成する露光手段、前記静電潜像をトナーを用いて現像して可視像を形成する現像手段、及び前記可視像を記録媒体に転写する転写手段から選択される少なくともいずれかの手段とを有するプロセスカートリッジであって、
前記感光体が、上記＜１＞〜＜６＞のいずれか１項に記載の感光体であることを特徴とするプロセスカートリッジ。
【符号の説明】
【０１３５】
１      電子写真感光体
２      除電手段
３      帯電手段
５      露光手段
６      現像手段
７      転写前チャージャ
９      記録媒体
１０      転写手段
１１      分離チャージャ
１２      分離爪
１３      クリーニング前チャージャ
１４      ファーブラシ
１５      クリーニングブレード
３１      支持体
３２      下引き層
３３      単層型感光層
３５      電荷発生層
３７      電荷輸送層
３９      保護層
１０１      電子写真感光体
１０２      帯電手段
１０４      現像手段
１０５      記録媒体
１０６      転写手段
１０７      クリーニング手段
【先行技術文献】
【特許文献】
【０１３６】
【特許文献１】特開２００３−９８７０５号公報
【特許文献２】特開２００７−０４７４６７号公報
【特許文献３】特開２００６−０３０７００号公報
【特許文献４】特開２００８−９６５２７号公報
【特許文献５】特開２０１４−１９９４００号公報
【図１】
0006667099.tif 000014
【図２】
0006667099.tif 000015
【図３】
0006667099.tif 000016
【図４】
0006667099.tif 000017
【図５】
0006667099.tif 000018
【図６】
0006667099.tif 000019
【図７】
0006667099.tif 000020